(57)【要約】【課題】透明導電膜を貼付対象とし、透明導電膜に対する密着性が高く、耐久性にも優れた透明導電膜貼付用の粘着剤および粘着シートを提供する。【解決手段】重量平均分子量が８０万〜３００万であり、重合体を構成するモノマー単位として、炭素数が７以上の脂環式構造を有するモノマーを含有する（メタ）アクリル酸エステル重合体（Ａ）と、架橋剤（Ｂ）とを含有する粘着性組成物を架橋してなる透明導電膜貼付用粘着剤。【選択図】図１
2014152292.tif 000002
【特許請求の範囲】
【請求項１】
重量平均分子量が８０万〜３００万であり、重合体を構成するモノマー単位として、炭素数が７以上の脂環式構造を有するモノマーを含有する（メタ）アクリル酸エステル重合体（Ａ）と、
架橋剤（Ｂ）と
を含有する粘着性組成物を架橋してなる透明導電膜貼付用粘着剤。
【請求項２】
前記（メタ）アクリル酸エステル重合体（Ａ）は、当該重合体を構成するモノマー単位として、前記炭素数が７以上の脂環式構造を有するモノマーを、０．５〜２０質量％含有することを特徴とする請求項１に記載の透明導電膜貼付用粘着剤。
【請求項３】
前記炭素数が７以上の脂環式構造は、多環の脂環式構造であることを特徴とする請求項１または２に記載の透明導電膜貼付用粘着剤。
【請求項４】
前記炭素数が７以上の脂環式構造は、ジシクロペンタジエン骨格、アダマンタン骨格またはイソボルニル骨格を含むことを特徴とする請求項１〜３のいずれか一項に記載の透明導電膜貼付用粘着剤。
【請求項５】
前記（メタ）アクリル酸エステル重合体（Ａ）は、当該重合体を構成するモノマー単位として、さらに水酸基を有するモノマーを０．１〜１０質量％含有することを特徴とする請求項１〜４のいずれか一項に記載の透明導電膜貼付用粘着剤。
【請求項６】
前記（メタ）アクリル酸エステル重合体（Ａ）は、当該重合体を構成するモノマー単位として、カルボキシル基を有するモノマーを実質的に含有しないことを特徴とする請求項１〜５のいずれか一項に記載の透明導電膜貼付用粘着剤。
【請求項７】
前記（メタ）アクリル酸エステル重合体（Ａ）の重量平均分子量は、１２５万〜３００万であることを特徴とする請求項１〜６のいずれか一項に記載の透明導電膜貼付用粘着剤。
【請求項８】
前記（メタ）アクリル酸エステル重合体（Ａ）１００質量部に対して、前記架橋剤（Ｂ）を０．２〜３質量部含有することを特徴とする請求項１〜７のいずれかに記載の透明導電膜貼付用粘着剤。
【請求項９】
前記架橋剤（Ｂ）は、イソシアネート系架橋剤であることを特徴とする請求項１〜８のいずれか一項に記載の透明導電膜貼付用粘着剤。
【請求項１０】
前記透明導電膜は、スズドープ酸化インジウムからなることを特徴とする請求項１〜９のいずれか一項に記載の透明導電膜貼付用粘着剤。
【請求項１１】
基材と、粘着剤層とを備えた透明導電膜貼付用粘着シートであって、
前記粘着剤層は、請求項１〜１０のいずれか一項に記載の透明導電膜貼付用粘着剤からなる
ことを特徴とする透明導電膜貼付用粘着シート。
【請求項１２】
前記基材は、光学部材であることを特徴とする請求項１１に記載の透明導電膜貼付用粘着シート。
【請求項１３】
前記光学部材は、偏光板であることを特徴とする請求項１２に記載の透明導電膜貼付用粘着シート。
【請求項１４】
２枚の剥離シートと、
前記２枚の剥離シートの剥離面と接するように前記剥離シートに挟持された粘着剤層と
を備えた透明導電膜貼付用粘着シートであって、
前記粘着剤層は、請求項１〜１０のいずれか一項に記載の透明導電膜貼付用粘着剤からなる
ことを特徴とする透明導電膜貼付用粘着シート。
【発明の詳細な説明】
【技術分野】
【０００１】
本発明は、透明導電膜への貼付に使用される粘着剤（粘着性組成物を架橋させた材料）および粘着シートに関するものである。
【背景技術】
【０００２】
近年、各種電子機器において、表示装置と入力手段とを兼ねたタッチパネルが多く使用されている。タッチパネルの種類には、主として、抵抗膜式、静電容量式、光学式および超音波式があり、抵抗膜式にはアナログ抵抗膜式およびマトリックス抵抗膜式があり、静電容量式には表面型および投影型がある。
【０００３】
最近注目されているスマートフォンやタブレット端末等のモバイル電子機器におけるタッチパネルでは、投影型静電容量式のものが多く使用されている。かかるモバイル電子機器における投影型静電容量式のタッチパネルとして、例えば、下から順に、液晶表示装置（ＬＣＤ）、粘着剤層、透明導電膜（スズドープ酸化インジウム：ＩＴＯ）、ガラス基板、透明導電膜（ＩＴＯ）、および強化ガラスなどの保護層が積層されたものが提案されている。
【０００４】
上記液晶表示装置を構成する光学部品としては、一般的に液晶セルが用いられる。液晶セルは、一般に配向層を形成した２枚の透明電極基板の配向層を内側にして、スペーサにより所定の間隔になるように配置し、その周辺をシールして、２枚の透明電極基板の間に液晶材料を挟持したものである。通常、液晶セルにおける２枚の透明電極基板の外側には、それぞれ粘着剤を介して偏光板が接着される。
【０００５】
タッチパネルで使用される粘着剤としては、例えば、特許文献１に示されるものが知られている。この粘着剤は、モノマー単位として、炭素数４〜１４のアルキル基を有するアルキル（メタ）アクリレート１００重量部に対して、カルボキシル基含有モノマー０．２〜２０重量部を共重合成分として含有してなる（メタ）アクリル系ポリマー、並びに、（メタ）アクリル系ポリマー１００重量部に対して、架橋剤として、過酸化物０．０２〜２重量部、及びエポキシ系架橋剤０．００５〜５重量部を含有する。
【先行技術文献】
【特許文献】
【０００６】
【特許文献１】特開２００９−２４２７８６号公報
【発明の概要】
【発明が解決しようとする課題】
【０００７】
前述のとおり、タッチパネルにおいては、液晶表示装置の偏光板を、粘着剤層を介して透明導電膜（ＩＴＯ）に貼合する構成が存在する。かかる構成では、粘着剤がＩＴＯに直接接触するが、特許文献１に記載の粘着剤はカルボキシル基（酸成分）を多く含有するため、ＩＴＯを腐食させたり、ＩＴＯの抵抗値を変化させるといった問題が生じ得る。
【０００８】
しかしながら、酸成分を含有しない従来の（メタ）アクリル系ポリマーでは、ＩＴＯに対する密着性が低く、また、高温下または湿熱条件下にて、ＩＴＯとの界面にて浮きや剥がれが生じる等、耐久性に劣るという問題がある。
【０００９】
本発明は、このような実状に鑑みてなされたものであり、透明導電膜を貼付対象とし、透明導電膜に対する密着性が高く、耐久性にも優れた透明導電膜貼付用の粘着剤および粘着シートを提供することを目的とする。
【課題を解決するための手段】
【００１０】
上記目的を達成するために、第１に本発明は、重量平均分子量が８０万〜３００万であり、重合体を構成するモノマー単位として、炭素数が７以上の脂環式構造を有するモノマーを含有する（メタ）アクリル酸エステル重合体（Ａ）と、架橋剤（Ｂ）とを含有する粘着性組成物を架橋してなる透明導電膜貼付用粘着剤を提供する（発明１）。
【００１１】
上記発明（発明１）に係る透明導電膜貼付用粘着剤においては、（メタ）アクリル酸エステル重合体が、炭素数が７以上の脂環式構造を有することで、当該（メタ）アクリル酸エステル重合体が酸成分を含有しなくても、透明導電膜に対する密着性が高く、耐久性にも優れたものとなる。また、上記（メタ）アクリル酸エステル重合体が酸成分を含有しなければ、貼付対象である透明導電膜を腐食させたり、透明導電膜の抵抗値を変化させることを抑制することができる。
【００１２】
上記発明（発明１）において、前記（メタ）アクリル酸エステル重合体（Ａ）は、当該重合体を構成するモノマー単位として、前記炭素数が７以上の脂環式構造を有するモノマーを、０．５〜２０質量％含有することが好ましい（発明２）。
【００１３】
上記発明（発明１，２）において、前記炭素数が７以上の脂環式構造は、多環の脂環式構造であることが好ましい（発明３）。
【００１４】
上記発明（発明１〜３）において、前記炭素数が７以上の脂環式構造は、ジシクロペンタジエン骨格、アダマンタン骨格またはイソボルニル骨格を含むことが好ましい（発明４）。
【００１５】
上記発明（発明１〜４）において、前記（メタ）アクリル酸エステル重合体（Ａ）は、当該重合体を構成するモノマー単位として、さらに水酸基を有するモノマーを０．１〜１０質量％含有することが好ましい（発明５）。
【００１６】
上記発明（発明１〜５）において、前記（メタ）アクリル酸エステル重合体（Ａ）は、当該重合体を構成するモノマー単位として、カルボキシル基を有するモノマーを実質的に含有しないことが好ましい（発明６）。
【００１７】
上記発明（発明１〜６）において、前記（メタ）アクリル酸エステル重合体（Ａ）の重量平均分子量は、１２５万〜３００万であることが好ましい（発明７）。
【００１８】
上記発明（発明１〜７）においては、前記（メタ）アクリル酸エステル重合体（Ａ）１００質量部に対して、前記架橋剤（Ｂ）を０．２〜３質量部含有することが好ましい（発明８）。
【００１９】
上記発明（発明１〜８）において、前記架橋剤（Ｂ）は、イソシアネート系架橋剤であることが好ましい（発明９）。
【００２０】
上記発明（発明１〜９）において、前記透明導電膜は、スズドープ酸化インジウムからなることが好ましい（発明１０）。
【００２１】
第２に本発明は、基材と、粘着剤層とを備えた透明導電膜貼付用粘着シートであって、前記粘着剤層が、前記透明導電膜貼付用粘着剤（発明１〜１０）からなることを特徴とする透明導電膜貼付用粘着シートを提供する（発明１１）。
【００２２】
上記発明（発明１１）において、前記基材は、光学部材であることが好ましい（発明１２）。
【００２３】
上記発明（発明１２）において、前記光学部材は、偏光板であることが好ましい（発明１３）。
【００２４】
第３に本発明は、２枚の剥離シートと、前記２枚の剥離シートの剥離面と接するように前記剥離シートに挟持された粘着剤層とを備えた透明導電膜貼付用粘着シートであって、前記粘着剤層が、前記透明導電膜貼付用粘着剤（発明１〜１０）からなることを特徴とする透明導電膜貼付用粘着シートを提供する（発明１４）。
【発明の効果】
【００２５】
本発明に係る透明導電膜貼付用粘着剤および透明導電膜貼付用粘着シートは、（メタ）アクリル酸エステル重合体が、炭素数が７以上の脂環式構造を有することで、当該（メタ）アクリル酸エステル重合体が酸成分を含有しなくても、透明導電膜に対する密着性が高く、耐久性にも優れたものとなる。
【図面の簡単な説明】
【００２６】
【図１】本発明の第１の実施形態に係る粘着シートの断面図である。
【図２】本発明の第２の実施形態に係る粘着シートの断面図である。
【発明を実施するための形態】
【００２７】
以下、本発明の実施形態について説明する。
〔透明導電膜貼付用粘着剤〕
本実施形態に係る透明導電膜貼付用粘着剤（以下、単に「粘着剤」という場合がある。）は、透明導電膜を貼付対象とし、以下に説明する粘着性組成物（以下「粘着性組成物Ｐ」という。）を架橋してなるものである。透明導電膜の詳細は後述する。
【００２８】
上記粘着性組成物Ｐは、重量平均分子量が８０万〜３００万であり、重合体を構成するモノマー単位として、炭素数が７以上の脂環式構造を有するモノマーを含有する（メタ）アクリル酸エステル重合体（Ａ）と、架橋剤（Ｂ）とを含有する。なお、本明細書において、（メタ）アクリル酸エステルとは、アクリル酸エステル及びメタクリル酸エステルの両方を意味する。他の類似用語も同様である。また、「重合体」には「共重合体」の概念も含まれるものとする。
【００２９】
（１）（メタ）アクリル酸エステル重合体（Ａ）
（メタ）アクリル酸エステル重合体（Ａ）は、当該重合体を構成するモノマー単位として、炭素数が７以上の脂環式構造を有するモノマー（脂環式構造含有モノマー）を含有する。上記粘着性組成物Ｐにおいては、（メタ）アクリル酸エステル重合体（Ａ）が上記脂環式構造含有モノマーを含有することで、当該（メタ）アクリル酸エステル重合体（Ａ）が酸成分を含有しなくても、得られる粘着剤は、透明導電膜に対する密着性が高く、耐久性にも優れたものとなる。これは、透明導電膜と炭素数が７以上の脂環式構造との親和性や相互作用が比較的強いためと考えられる。
【００３０】
炭素数が７以上の脂環式構造の炭素環は、飽和構造のものであってもよいし、不飽和結合を有するものであってもよい。また、炭素数が７以上の脂環式構造は、単環の脂環式構造であってもよいし、二環、三環等の多環の脂環式構造であってもよいが、透明導電膜に適用したときの耐久性の観点から、多環の脂環式構造であることが好ましい。脂環式構造の炭素数は、７以上であることが必要であり、好ましくは７〜１５であり、特に好ましくは９〜１２である。
【００３１】
炭素数が７以上の脂環式構造としては、例えば、ジシクロペンタジエン骨格、アダマンタン骨格、イソボルニル骨格、シクロアルカン骨格（シクロヘプタン骨格、シクロオクタン骨格、シクロノナン骨格、シクロデカン骨格、シクロウンデカン骨格、シクロドデカン骨格等）、シクロアルケン骨格（シクロヘプテン骨格、シクロオクテン骨格等）、ノルボルネン骨格、ノルボルナジエン骨格、多環式骨格（キュバン骨格、バスケタン骨格、ハウサン骨格等）、スピロ骨格などを含むものが挙げられ、中でも、より優れた密着性・耐久性向上効果を発揮する、ジシクロペンタジエン骨格、アダマンタン骨格またはイソボルニル骨格を含むものが好ましい。
【００３２】
上記脂環式構造含有モノマーとしては、上記の骨格を含む（メタ）アクリル酸エステルモノマーが好ましく、具体的には、（メタ）アクリル酸ジシクロペンタニル、（メタ）アクリル酸アダマンチル、（メタ）アクリル酸イソボルニル、（メタ）アクリル酸ジシクロペンテニル、（メタ）アクリル酸ジシクロペンテニルオキシエチル等が挙げられ、中でも、より優れた密着性・耐久性向上効果を発揮する、（メタ）アクリル酸ジシクロペンタニル、（メタ）アクリル酸アダマンチルまたは（メタ）アクリル酸イソボルニルが好ましい。これらは、１種を単独で用いてもよいし、２種以上を組み合わせて用いてもよい。
【００３３】
（メタ）アクリル酸エステル重合体（Ａ）は、当該重合体を構成するモノマー単位として、上記脂環式構造含有モノマーを、０．５〜２０質量％含有することが好ましく、特に０．８〜１５質量％含有することが好ましく、さらには２〜１０質量％含有することが好ましい。上記脂環式構造含有モノマーの含有量が０．５質量％未満であると、当該脂環式構造含有モノマーによる耐久性向上効果が得られ難く、上記脂環式構造含有モノマーの含有量が２０質量％を超えると、得られる粘着剤の応力緩和性が低下して耐久性が悪化する場合がある。
【００３４】
（メタ）アクリル酸エステル重合体（Ａ）は、当該重合体を構成するモノマー単位として、上記脂環式構造含有モノマーの他に、アルキル基の炭素数が１〜２０の（メタ）アクリル酸アルキルエステルを含有することが好ましく、特に主成分として含有することが好ましい。
【００３５】
（メタ）アクリル酸エステル重合体（Ａ）は、当該重合体を構成するモノマー単位として、アルキル基の炭素数が１〜２０の（メタ）アクリル酸アルキルエステルを含有することで、好ましい粘着性を発現することができる。アルキル基の炭素数が１〜２０の（メタ）アクリル酸アルキルエステルとしては、例えば、（メタ）アクリル酸メチル、（メタ）アクリル酸エチル、（メタ）アクリル酸プロピル、（メタ）アクリル酸ｎ−ブチル、（メタ）アクリル酸ｎ−ペンチル、（メタ）アクリル酸ｎ−ヘキシル、（メタ）アクリル酸２−エチルヘキシル、（メタ）アクリル酸イソオクチル、（メタ）アクリル酸ｎ−デシル、（メタ）アクリル酸ｎ−ドデシル、（メタ）アクリル酸ミリスチル、（メタ）アクリル酸パルミチル、（メタ）アクリル酸ステアリル等が挙げられる。中でも、粘着性をより向上させる観点から、アルキル基の炭素数が１〜４の（メタ）アクリル酸エステルが好ましく、（メタ）アクリル酸メチルおよび（メタ）アクリル酸ｎ−ブチルが特に好ましい。なお、これらは単独で用いてもよいし、２種以上を組み合わせて用いてもよい。
【００３６】
（メタ）アクリル酸エステル重合体（Ａ）は、当該重合体を構成するモノマー単位として、アルキル基の炭素数が１〜２０の（メタ）アクリル酸アルキルエステルを２０〜９９．４質量％含有することが好ましく、特に５０〜９８．６質量％含有することが好ましく、さらには８０〜９７質量％含有することが好ましい。
【００３７】
また、（メタ）アクリル酸エステル重合体（Ａ）は、当該重合体を構成するモノマー単位として、水酸基を有するモノマー（水酸基含有モノマー）を含有することが好ましい。水酸基は、架橋剤（Ｂ）の官能基、特にイソシアネート系架橋剤のイソシアネート基と反応性が高く、それらの反応によって、（メタ）アクリル酸エステル重合体（Ａ）は架橋剤（Ｂ）により効果的に架橋される。この架橋構造により、得られる粘着剤は、凝集力が向上して耐久性に優れたものとなる。
【００３８】
水酸基含有モノマーとしては、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチルなどの（メタ）アクリル酸ヒドロキシアルキルエステル等が挙げられ、中でも、水酸基の反応性および共重合性の点から、（メタ）アクリル酸２−ヒドロキシエチルが好ましい。これらは単独で用いてもよいし、２種以上を組み合わせて用いてもよい。
【００３９】
（メタ）アクリル酸エステル重合体（Ａ）は、当該重合体を構成するモノマー単位として、水酸基含有モノマーを０．１〜１０質量％含有することが好ましく、特に０．６〜８質量％含有することが好ましく、さらには１〜５質量％含有することが好ましい。水酸基含有モノマーの含有量が上記の範囲にあることで、形成される架橋構造が良好なものとなり、得られる粘着剤がより優れた耐久性を有するものとなる。水酸基含有モノマーの含有量が０．１質量％未満では、架橋点が少なすぎて、耐久性向上効果が得られ難い。一方、水酸基含有モノマーの含有量が１０質量％を超えると、架橋点が多すぎて、得られる粘着剤が柔軟でなくなり、応力緩和性が低下するおそれがある。
【００４０】
（メタ）アクリル酸エステル重合体（Ａ）は、当該重合体を構成するモノマー単位として、カルボキシル基を有するモノマー（カルボキシル基含有モノマー）を実質的に含有しないことが好ましい。酸成分であるカルボキシル基を有するモノマーを実質的に含有しないことにより、貼付対象である透明導電膜を腐食させたり、透明導電膜の抵抗値を変化させることを抑制することができる。
【００４１】
（メタ）アクリル酸エステル重合体（Ａ）は、上記のモノマー以外に、所望により、他のモノマーを含有してもよい。他のモノマーとしては、水酸基以外の反応性官能基を有するモノマー（反応性官能基含有モノマー）であってもよいし、非反応性のモノマーであってもよい。
【００４２】
反応性官能基含有モノマーとしては、例えば、アミノ基を有するモノマー（アミノ基含有モノマー）等が挙げられる。アミノ基含有モノマーとしては、例えば、（メタ）アクリル酸アミノエチル、（メタ）アクリル酸ｎ−ブチルアミノエチル等が挙げられる。これらは単独で用いてもよいし、２種以上を組み合わせて用いてもよい。
【００４３】
非反応性のモノマーとしては、例えば、（メタ）アクリル酸メトキシメチル、（メタ）アクリル酸メトキシエチル、（メタ）アクリル酸エトキシメチル、（メタ）アクリル酸エトキシエチル等のアルコキシアルキル基含有（メタ）アクリル酸エステル、（メタ）アクリル酸シクロヘキシル等の脂肪族環を有する（メタ）アクリル酸エステル、（メタ）アクリル酸フェニル等の芳香族環を有する（メタ）アクリル酸エステル、アクリルアミド、メタクリルアミド等の非架橋性のアクリルアミド、（メタ）アクリル酸Ｎ，Ｎ−ジメチルアミノエチル、（メタ）アクリル酸Ｎ，Ｎ−ジメチルアミノプロピル等の非架橋性の３級アミノ基を有する（メタ）アクリル酸エステル、酢酸ビニル、スチレンなどが挙げられる。これらは単独で用いてもよいし、２種以上を組み合わせて用いてもよい。
【００４４】
（メタ）アクリル酸エステル重合体（Ａ）の重合態様は、ランダム共重合体であってもよいし、ブロック共重合体であってもよい。
【００４５】
（メタ）アクリル酸エステル重合体（Ａ）の重量平均分子量は８０万〜３００万であり、好ましくは１２５万〜２５０万であり、特に好ましくは１４０万〜２００万である。なお、本明細書における重量平均分子量は、ゲルパーミエーションクロマトグラフィー（ＧＰＣ）法により測定したポリスチレン換算の値である。
【００４６】
（メタ）アクリル酸エステル重合体（Ａ）の重量平均分子量が８０万未満であると、得られる粘着剤が耐久性に劣るものとなる。また、（メタ）アクリル酸エステル重合体（Ａ）の重量平均分子量が３００万を超えると、得られる粘着剤の粘着力が低下する。
【００４７】
なお、粘着性組成物Ｐにおいて、（メタ）アクリル酸エステル重合体（Ａ）は、１種を単独で用いてもよいし、２種以上を組み合わせて用いてもよい。また、粘着性組成物Ｐは、上記脂環式構造含有モノマーを構成モノマー単位として含有しない（メタ）アクリル酸エステル重合体をさらに含有してもよい。
【００４８】
（２）架橋剤（Ｂ）
架橋剤（Ｂ）としては、（メタ）アクリル酸エステル重合体（Ａ）が有する反応性官能基（水酸基、アミノ基等）に対して反応性を有するものであればよく、例えば、イソシアネート系架橋剤、エポキシ系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、アンモニウム塩系架橋剤等が挙げられる。特に、（メタ）アクリル酸エステル重合体（Ａ）が水酸基を有する場合には、当該水酸基との反応性に優れたイソシアネート系架橋剤を使用することが好ましい。架橋剤（Ｂ）は、１種を単独で、または２種以上を組み合わせて使用することができる。なお、金属キレート系架橋剤は、透明導電膜と作用したり、透明導電膜に対するリワーク性を悪化させる場合があるため、架橋剤（Ｂ）としては好ましくない。
【００４９】
イソシアネート系架橋剤は、少なくともポリイソシアネート化合物を含むものである。ポリイソシアネート化合物としては、例えば、トリレンジイソシアネート、ジフェニルメタンジイソシアネート、キシリレンジイソシアネート等の芳香族ポリイソシアネート、ヘキサメチレンジイソシアネート等の脂肪族ポリイソシアネート、イソホロンジイソシアネート、水素添加ジフェニルメタンジイソシアネート等の脂環式ポリイソシアネートなど、及びそれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体などが挙げられる。
【００５０】
粘着性組成物Ｐ中における架橋剤（Ｂ）の含有量は、（メタ）アクリル酸エステル重合体（Ａ）１００質量部に対して、０．０５〜３質量部であることが好ましく、特に０．２〜１．５質量部であることが好ましく、さらには０．４〜１質量部であることが好ましい。架橋剤（Ｂ）の含有量が０．０５質量部以上であると、当該架橋剤（Ｂ）による耐久性向上効果が得られる。架橋剤（Ｂ）の含有量が３質量部を超えると、架橋の度合いが過度になり、得られる粘着剤の粘着力が低下するおそれがある。
【００５１】
（３）各種添加剤
粘着性組成物Ｐには、所望により、アクリル系粘着剤に通常使用されている各種添加剤、例えば、帯電防止剤、シランカップリング剤、粘着付与剤、酸化防止剤、紫外線吸収剤、光安定剤、軟化剤、充填剤、屈折率調整剤等を添加することができる。
【００５２】
帯電防止剤としては、例えば、イオン性液体、イオン性固体、アニオン系界面活性剤、アルカリ金属塩、カチオン系界面活性剤、ノニオン系界面活性剤等が挙げられ、中でも、イオン性液体、イオン性固体およびアルカリ金属塩から選ばれる少なくとも１種を使用することが好ましい。
【００５３】
イオン性液体およびイオン性固体としては、含窒素オニウム塩、含硫黄オニウム塩、含リンオニウム塩等が好ましい。また、アルカリ金属塩としては、リチウム塩、カリウム塩等が好ましい。これらは単独で用いてもよいし、２種以上を組み合わせて用いてもよい。
【００５４】
粘着性組成物Ｐ中における帯電防止剤の含有量は、０．５〜８質量％であることが好ましく、特に１〜５質量％であることが好ましい。帯電防止剤の含有量が上記の範囲内にあることで、帯電防止性能と粘着剤の耐久性とのバランスが良好となる。
【００５５】
粘着性組成物Ｐは、（メタ）アクリル酸エステル重合体（Ａ）を製造し、得られた（メタ）アクリル酸エステル重合体（Ａ）と架橋剤（Ｂ）とを混合するとともに、所望により、添加剤を加えることで製造することができる。
【００５６】
（メタ）アクリル酸エステル重合体（Ａ）は、通常のラジカル重合法により製造することができる。（メタ）アクリル酸エステル重合体（Ａ）の重合は、所望により重合開始剤を使用して、溶液重合法等により行うことができる。重合溶媒としては、例えば、酢酸エチル、酢酸ｎ−ブチル、酢酸イソブチル、トルエン、アセトン、ヘキサン、メチルエチルケトン等が挙げられ、２種類以上を併用してもよい。
【００５７】
重合開始剤としては、アゾ系化合物、有機過酸化物等が挙げられ、２種類以上を併用してもよい。アゾ系化合物としては、例えば、２,２'−アゾビスイソブチロニトリル、２,２'−アゾビス(２−メチルブチロニトリル)、１,１'−アゾビス（シクロヘキサン１−カルボニトリル）、２,２'−アゾビス（２，４−ジメチルバレロニトリル）、２,２'−アゾビス（２，４−ジメチル−４−メトキシバレロニトリル）、ジメチル２,２'−アゾビス（２−メチルプロピオネート）、４,４'−アゾビス（４−シアノバレリック酸）、２,２'−アゾビス（２−ヒドロキシメチルプロピオニトリル）、２,２'−アゾビス［２−（２−イミダゾリン−２−イル）プロパン］等が挙げられる。
【００５８】
有機過酸化物としては、例えば、過酸化ベンゾイル、ｔ-ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ-ブチルパーオキシネオデカノエート、ｔ-ブチルパーオキシビバレート、（３，５，５−トリメチルヘキサノイル）パーオキシド、ジプロピオニルパーオキシド、ジアセチルパーオキシド等が挙げられる。
【００５９】
なお、上記重合工程において、２−メルカプトエタノール等の連鎖移動剤を配合することにより、得られる重合体の重量平均分子量を調節することができる。
【００６０】
（メタ）アクリル酸エステル重合体（Ａ）が得られたら、（メタ）アクリル酸エステル重合体（Ａ）の溶液に、架橋剤（Ｂ）、希釈溶剤、および所望により添加剤を添加し、十分に混合することにより、溶剤で希釈された粘着性組成物Ｐ（塗布溶液）を得る。
【００６１】
粘着性組成物Ｐを希釈して塗布溶液とするための希釈溶剤としては、例えば、ヘキサン、ヘプタン、シクロヘキサン等の脂肪族炭化水素、トルエン、キシレン等の芳香族炭化水素、塩化メチレン、塩化エチレン等のハロゲン化炭化水素、メタノール、エタノール、プロパノール、ブタノール、１−メトキシ−２−プロパノール等のアルコール、アセトン、メチルエチルケトン、２−ペンタノン、イソホロン、シクロヘキサノン等のケトン、酢酸エチル、酢酸ブチル等のエステル、エチルセロソルブ等のセロソルブ系溶剤などが用いられる。
【００６２】
このようにして調製された塗布溶液の濃度・粘度としては、コーティング可能な範囲であればよく、特に制限されず、状況に応じて適宜選定することができる。例えば、粘着性組成物Ｐの濃度が１０〜４０質量％となるように希釈する。なお、塗布溶液を得るに際して、希釈溶剤等の添加は必要条件ではなく、粘着性組成物Ｐがコーティング可能な粘度等であれば、希釈溶剤を添加しなくてもよい。この場合、粘着性組成物Ｐがそのまま塗布溶液となる。
【００６３】
粘着性組成物Ｐの架橋は、加熱処理により行うことができる。なお、この加熱処理は、粘着性組成物Ｐの希釈溶剤等を揮発させる際の乾燥処理で兼ねることもできる。
【００６４】
加熱処理を行う場合、加熱温度は、５０〜１５０℃であることが好ましく、特に７０〜１２０℃であることが好ましい。また、加熱時間は、３０秒〜１０分であることが好ましく、特に５０秒〜２分であることが好ましい。さらに、加熱処理後、常温（例えば、２３℃、５０％ＲＨ）で１〜２週間程度の養生期間を設けることが特に好ましい。
【００６５】
上記の加熱処理（及び養生）により、架橋剤（Ｂ）によって（メタ）アクリル酸エステル重合体（Ａ）が架橋され、三次元網目構造が形成され、本実施形態に係る粘着剤が得られる。
【００６６】
本実施形態に係る粘着剤のゲル分率は、３０〜９０％であることが好ましく、特に７０〜８５％であることが好ましい。ゲル分率が３０％未満であると、粘着剤の凝集力が不足して、耐久性およびリワーク性が低下する場合がある。また、ゲル分率が９０％を超えると、粘着力が低くなり過ぎて耐久性が低下する場合がある。
【００６７】
なお、粘着剤のゲル分率は、貼付時（養生期間経過後）での値である。具体的には、粘着性組成物を剥離シートに塗布し、加熱処理した後、２３℃、５０％ＲＨの環境下にて７日間保管（養生）した後のゲル分率をいう。粘着剤のゲル分率は、養生期間経過前は、その値が変動するからである。このような観点から、養生期間が経過しているかどうか不明の場合、改めて、２３℃、５０％ＲＨの環境下にて７日間保管した後、ゲル分率が上記範囲内となっていればよい。
【００６８】
ここで、本実施形態に係る粘着剤の貼付対象である透明導電膜について説明する。透明導電膜としては、例えば、白金、金、銀、銅等の金属、酸化スズ、酸化インジウム、酸化カドミウム、酸化亜鉛、二酸化亜鉛等の酸化物、スズドープ酸化インジウム（ＩＴＯ）、酸化亜鉛ドープ酸化インジウム、フッ素ドープ酸化インジウム、アンチモンドープ酸化スズ、フッ素ドープ酸化スズ、アルミニウムドープ酸化亜鉛等の複合酸化物、カルコゲナイド、六ホウ化ランタン、窒化チタン、炭化チタン等の非酸化化合物などからなるものが挙げられる。本実施形態では、上記の中でも、スズドープ酸化インジウム（ＩＴＯ）、酸化亜鉛、酸化亜鉛ドープ酸化インジウム（ＩＺＯ；登録商標）またはフッ素含有酸化スズ（ＦＴＯ）からなる透明導電膜を貼付対象の一つとすることが好ましく、特にスズドープ酸化インジウム（ＩＴＯ）からなる透明導電膜を貼付対象の一つとすることが好ましい。
【００６９】
〔粘着シート〕
図１に示すように、第１の実施形態に係る透明導電膜貼付用粘着シート（以下、単に「粘着シート」という場合がある。）１Ａは、下から順に、剥離シート１２と、剥離シート１２の剥離面に積層された粘着剤層１１と、粘着剤層１１に積層された基材１３とから構成される。
【００７０】
また、図２に示すように、第２の実施形態に係る粘着シート１Ｂは、２枚の剥離シート１２ａ，１２ｂと、それら２枚の剥離シート１２ａ，１２ｂの剥離面と接するように当該２枚の剥離シート１２ａ，１２ｂに挟持された粘着剤層１１とから構成される。なお、本明細書における剥離シートの剥離面とは、剥離シートにおいて剥離性を有する面をいい、剥離処理を施した面および剥離処理を施さなくても剥離性を示す面のいずれをも含むものである。
【００７１】
本実施形態に係る粘着シート１Ａ，１Ｂは、透明導電膜を貼付対象とするものである。いずれの粘着シート１Ａ，１Ｂにおいても、粘着剤層１１は、前述した粘着性組成物Ｐを架橋してなる粘着剤からなる。
【００７２】
粘着剤層１１の厚さは、粘着シート１Ａ，１Ｂの使用目的に応じて適宜決定されるが、通常５〜１００μｍ、好ましくは１０〜６０μｍの範囲であり、例えば、光学部材、特に偏光板用の粘着剤層として使用する場合には、１０〜５０μｍ、特に１５〜３０μｍであることが好ましい。
【００７３】
基材１３としては、特に制限は無く、通常の粘着シートの基材シートとして用いられているものは全て使用できる。例えば、所望の光学部材の他、レーヨン、アクリル、ポリエステル等の繊維を用いた織布または不織布；合成紙；上質紙、グラシン紙、含浸紙、コート紙等の紙類；アルミ、銅等の金属箔；ウレタン発泡体、ポリエチレン発泡体等の発泡体；ポリエチレンテレフタレート、ポリブチレンテレフタレート、ポリエチレンナフタレート等のポリエステルフィルム、ポリウレタンフィルム、ポリエチレンフィルム、ポリプロピレンフィルム、トリアセチルセルロース等のセルロースフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、アクリル樹脂フィルム、ノルボルネン系樹脂フィルム、シクロオレフィン樹脂フィルム等のプラスチックフィルム；これらの２種以上の積層体などを挙げることができる。プラスチックフィルムは、一軸延伸または二軸延伸されたものでもよい。
【００７４】
光学部材としては、例えば、偏光板（偏光フィルム）、偏光子、位相差板（位相差フィルム）、視野角補償フィルム、輝度向上フィルム、コントラスト向上フィルム、液晶ポリマーフィルム、拡散フィルム、半透過反射フィルム等が挙げられる。中でも偏光板は、収縮し易く、寸法変化が大きいため、耐久性の観点から、本実施形態に係る粘着剤（上記粘着剤層１１）を形成する基材として好ましい。特に、一方の保護フィルムがポリシクロオレフィン系フィルムからなる偏光板（以下「ＣＯＰ偏光板」と称する場合がある。）は、収縮し易く、寸法変化も大きいだけでなく、接触角が大きく、密着性が低いため、耐久性の観点から、本実施形態に係る粘着剤（上記粘着剤層１１）を形成する基材としてより好ましい。
【００７５】
基材１３の厚さは、その種類によっても異なるが、例えば光学部材の場合には、通常１０〜５００μｍであり、好ましくは５０〜３００μｍであり、特に好ましくは８０〜１５０μｍである。
【００７６】
剥離シート１２，１２ａ，１２ｂとしては、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリエチレンナフタレートフィルム、ポリブチレンテレフタレートフィルム、ポリウレタンフィルム、エチレン酢酸ビニルフィルム、アイオノマー樹脂フィルム、エチレン・（メタ）アクリル酸共重合体フィルム、エチレン・（メタ）アクリル酸エステル共重合体フィルム、ポリスチレンフィルム、ポリカーボネートフィルム、ポリイミドフィルム、フッ素樹脂フィルム等が用いられる。また、これらの架橋フィルムも用いられる。さらに、これらの積層フィルムであってもよい。
【００７７】
上記剥離シートの剥離面（特に粘着剤層１１と接する面）には、剥離処理が施されていることが好ましい。剥離処理に使用される剥離剤としては、例えば、アルキッド系、シリコーン系、フッ素系、不飽和ポリエステル系、ポリオレフィン系、ワックス系の剥離剤が挙げられる。
【００７８】
剥離シート１２，１２ａ，１２ｂの厚さについては特に制限はないが、通常２０〜１５０μｍ程度である。
【００７９】
上記粘着シート１Ａを製造するには、剥離シート１２の剥離面に、上記粘着性組成物を含む溶液（塗布溶液）を塗布し、加熱処理を行って粘着剤層１１を形成した後、その粘着剤層１１に基材１３を積層する。その後、養生期間を設けることが好ましい。なお、加熱処理および養生の条件については、前述した通りである。
【００８０】
また、上記粘着シート１Ｂを製造するには、一方の剥離シート１２ａ（または１２ｂ）の剥離面に、上記粘着性組成物を含む塗布溶液を塗布し、加熱処理を行って粘着剤層１１を形成した後、その粘着剤層１１に他方の剥離シート１２ｂ（または１２ａ）の剥離面を重ね合わせる。
【００８１】
上記塗布溶液を塗布する方法としては、例えばバーコート法、ナイフコート法、ロールコート法、ブレードコート法、ダイコート法、グラビアコート法等を利用することができる。
【００８２】
粘着シート１Ａ，１Ｂにおける粘着剤層１１は、ヘイズ値（ＪＩＳ Ｋ７１３６：２０００に準じて測定した値）が、１．０％以下であることが好ましく、特に０．８％以下であることが好ましく、さらには０．７％以下であることが好ましい。ヘイズ値が１．０％以下であると、透明性が非常に高く、光学用途として好適なものとなる。
【００８３】
ここで、例えば、一方の面に透明導電膜が形成された液晶セルと、当該透明導電膜に積層された偏光板と、上記液晶セルの他方の面に積層された偏光板とを備えたタッチパネルの製造方法について説明する。第１の方法としては、基材１３として偏光板を使用した粘着シート１Ａを２枚用意し、第１の粘着シート１Ａの剥離シート１２を剥離して、露出した粘着剤層１１と、液晶セルの一方の面に形成された透明導電膜とを貼合するとともに、第２の粘着シート１Ａの剥離シート１２を剥離して、露出した粘着剤層１１と、液晶セルの他方の面とを貼合する。
【００８４】
第２の方法としては、粘着シート１Ｂを２枚用意し、第１の粘着シート１Ｂの一方の剥離シート１２ａ（または１２ｂ）を剥離して、露出した粘着剤層１１と、液晶セルの一方の面に形成された透明導電膜とを貼合する。また、第２の粘着シート１Ｂの一方の剥離シート１２ａ（または１２ｂ）を剥離して、露出した粘着剤層１１と、液晶セルの他方の面とを貼合する。次いで、第１の粘着シート１Ｂの他方の剥離シート１２ｂ（または１２ａ）を剥離して、露出した粘着剤層１１と、偏光板とを貼合する。同じく、第２の粘着シート１Ｂの他方の剥離シート１２ｂ（または１２ａ）を剥離して、露出した粘着剤層１１と、偏光板とを貼合する。
【００８５】
基材１３として偏光板を使用した粘着シート１Ａ（以下「粘着剤層付き偏光板」と称する場合がある。）は、ＩＴＯからなる透明導電膜に対する粘着力（貼付１日後の粘着力）が、０．２〜１５．０Ｎ／２５ｍｍであることが好ましく、特に０．５〜２．０Ｎ／２５ｍｍであることが好ましく、さらには０．８〜１０．０Ｎ／２５ｍｍであることが好ましい。なお、ここでいう粘着力は、基本的にはＪＩＳ Ｚ０２３７：２００９に準じた１８０°引き剥がし法により測定した粘着力をいうが、測定サンプルは２５ｍｍ幅、１００ｍｍ長とし、当該測定サンプルを被着体（ＩＴＯからなる透明導電膜）に対し０．５ＭＰａ、５０℃で２０分加圧して貼付した後、２３℃、５０％ＲＨの条件下で２４時間放置してから、剥離速度３００ｍｍ／ｍｉｎにて測定するものとする。粘着力が上記の範囲内にあることで、ＩＴＯからなる透明導電膜への密着性に優れ、浮きや剥がれなどを防止することができる。粘着剤層が本実施形態に係る粘着剤からなる粘着剤層付き偏光板によれば、酸成分を含有しなくても、上記のような高い粘着力を達成することができる。
【００８６】
また、上記粘着剤層付き偏光板は、上記透明導電膜に貼付して、１４日放置した後の粘着力（貼付１４日後の粘着力）が、０．５〜３０Ｎ／２５ｍｍであることが好ましく、特に１．０〜２５Ｎ／２５ｍｍであることが好ましく、さらには２．０〜２０Ｎ／２５ｍｍであることが好ましい。このように経時による粘着力の上昇が抑制されることで、上記粘着剤層付き偏光板は、リワーク性に優れたものと評価することができる。なお、ここでいう粘着力も、基本的にはＪＩＳ Ｚ０２３７：２００９に準じた１８０°引き剥がし法により測定した粘着力をいうが、測定サンプルは２５ｍｍ幅、１００ｍｍ長とし、当該測定サンプルを被着体（ＩＴＯからなる透明導電膜）に対し０．５ＭＰａ、５０℃で２０分加圧して貼付した後、２３℃、５０％ＲＨの条件下で１４日間放置してから、剥離速度３００ｍｍ／ｍｉｎにて測定するものとする。
【００８７】
以上の粘着シート１Ａ，１Ｂ（上記粘着剤層付き偏光板を含む。）は、当該粘着剤層１１に含まれる（メタ）アクリル酸エステル重合体（Ａ）が、当該重合体を構成するモノマー単位として炭素数が７以上の脂環式構造を有するモノマーを含有することで、当該（メタ）アクリル酸エステル重合体（Ａ）が酸成分を含有しなくても、透明導電膜に対する密着性が高く、耐久性にも優れたものとなる。例えば、８０℃の高温下や６０℃・９０％ＲＨの高温高湿下に５００時間おいたときにも、浮き、剥がれ、気泡等が発生することが防止・抑制される。
【００８８】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００８９】
例えば、粘着シート１Ａの剥離シート１２は省略されてもよいし、粘着シート１Ｂにおける剥離シート１２ａ，１２ｂのいずれか一方は省略されてもよい。
【実施例】
【００９０】
以下、実施例等により本発明をさらに具体的に説明するが、本発明の範囲はこれらの実施例等に限定されるものではない。
【００９１】
〔実施例１〕
１．（メタ）アクリル酸エステル重合体の調製
攪拌機、温度計、還流冷却器、滴下装置および窒素導入管を備えた反応容器に、アクリル酸ｎ−ブチル７４質量部、アクリル酸メチル５質量部、アクリル酸イソボルニル２０質量部、アクリル酸２−ヒドロキシエチル１質量部、酢酸エチル２００質量部、および２，２'−アゾビスイソブチロニトリル０．０８質量部を仕込み、上記反応容器内の空気を窒素ガスで置換した。この窒素雰囲気下中で攪拌しながら、反応溶液を６０℃に昇温し、１６時間反応させた後、室温まで冷却した。ここで、得られた溶液の一部を後述する方法で分子量を測定し、重量平均分子量（Ｍｗ）１８５万の（メタ）アクリル酸エステル重合体（Ａ）の生成を確認した。
【００９２】
２．粘着性組成物の調製
上記工程（１）で得られた（メタ）アクリル酸エステル重合体（Ａ）１００質量部（固形分換算値；以下同じ）と、架橋剤（Ｂ）として、トリメチロールプロパン変性キシリレンジイソシアネート（綜研化学社製，商品名「ＴＤ−７５」）０．４質量部とを混合し、十分に撹拌して、酢酸エチルで希釈することにより、粘着性組成物の塗布溶液を得た。
【００９３】
ここで、当該粘着性組成物の配合を表１に示す。なお、表１に記載の略号等の詳細は以下の通りである。
[（メタ）アクリル酸エステル重合体]
ＢＡ：アクリル酸ｎ−ブチル
ＭＡ：アクリル酸メチル
ＨＥＡ：アクリル酸２−ヒドロキシエチル
ＩＢＸＡ：アクリル酸イソボルニル
ＡＤＭＭＡ：メタクリル酸アダマンチル
ＤＣＰＡ：アクリル酸ジシクロペンタニル
ＰｈＥＡ：アクリル酸２−フェノキシエチル
ＣＨＡ：アクリル酸シクロヘキシル
【００９４】
３．粘着剤層付き偏光板の製造
得られた粘着性組成物の塗布溶液を、ポリエチレンテレフタレートフィルムの片面をシリコーン系剥離剤で剥離処理した剥離シート（リンテック社製，ＳＰ−ＰＥＴ３８１１，厚さ：３８μｍ）の剥離処理面に、乾燥後の厚さが２５μｍになるようにナイフコーターで塗布したのち、９０℃で１分間加熱処理して粘着剤層を形成した。
【００９５】
次いで、ポリビニルアルコールフィルムからなる偏光子の一方の面をトリアセチルセルロースフィルムで保護し、他方の面をシクロオレフィンポリマーフィルムで保護してなる厚さ１００μｍのＣＯＰ偏光板を、上記粘着剤層の露出面と上記シクロオレフィンポリマーフィルムの表面とが接するように、上記粘着剤層と貼合し、２３℃、５０％ＲＨで７日間養生することにより、粘着剤層付き偏光板を得た。
【００９６】
〔実施例２〜９，比較例１〜３〕
（メタ）アクリル酸エステル重合体（Ａ）を構成する各モノマーの種類および割合、（メタ）アクリル酸エステル重合体（Ａ）の重量平均分子量、ならびに架橋剤（Ｂ）の配合量を表１に示すように変更する以外、実施例１と同様にして粘着剤層付き偏光板を製造した。なお、実施例７では、帯電防止剤としてピリジニウム塩（広栄化学社製，商品名「ＩＬ−Ｐ１８」）をさらに配合した粘着性組成物を使用した。
【００９７】
ここで、前述した重量平均分子量（Ｍｗ）は、ゲルパーミエーションクロマトグラフィー（ＧＰＣ）を用いて以下の条件で測定（ＧＰＣ測定）したポリスチレン換算の重量平均分子量である。
＜測定条件＞
・ＧＰＣ測定装置：東ソー社製，ＨＬＣ−８０２０
・ＧＰＣカラム（以下の順に通過）：東ソー社製
ＴＳＫ  ｇｕａｒｄ  ｃｏｌｕｍｎ  ＨＸＬ−Ｈ
ＴＳＫ  ｇｅｌ  ＧＭＨＸＬ（×２）
ＴＳＫ  ｇｅｌ  Ｇ２０００ＨＸＬ
・測定溶媒：テトラヒドロフラン
・測定温度：４０℃
【００９８】
〔試験例１〕（ゲル分率の測定）
実施例または比較例にて粘着剤層付き偏光板の作製に使用した偏光板に替えて、ポリエチレンテレフタレートフィルムの片面をシリコーン系剥離剤で剥離処理した剥離シート（リンテック社製，ＳＰ−ＰＥＴ３８０１，厚さ：３８μｍ）を使用し、粘着シートを作製した。具体的には、実施例または比較例の製造過程で得られた剥離シート／粘着剤層（厚さ：２５μｍ）からなる構成体の露出している粘着剤層上に、上記剥離シートを剥離処理面側が接するように積層した。これにより、剥離シート／粘着剤層／剥離シートの構成からなる粘着シートを作製した。
【００９９】
得られた粘着シートを、２３℃、５０％ＲＨの条件下で７日間養生した。その後、当該粘着シートを８０ｍｍ×８０ｍｍのサイズにサンプリングして、その粘着剤層をポリエステル製メッシュ（メッシュサイズ２００）に包み、粘着剤のみの質量を精密天秤にて秤量した。このときの質量をＭ１とする。
【０１００】
次に、上記ポリエステル製メッシュに包まれた粘着剤を、室温下（２３℃）で酢酸エチルに２４時間浸漬させた。その後粘着剤を取り出し、温度２３℃、相対湿度５０％の環境下で、２４時間風乾させ、さらに８０℃のオーブン中にて１２時間乾燥させた。乾燥後の粘着剤のみの質量を、精密天秤にて秤量した。このときの質量をＭ２とする。ゲル分率（％)は、（Ｍ２／Ｍ１）×１００で表される。結果を表１に示す。
【０１０１】
〔試験例２〕（ヘイズ値の測定）
測定サンプルとして、ゲル分率の測定に用いた粘着シートと同様の粘着シート（７日間養生済み）を用意した。当該粘着シートの粘着剤層（厚さ：２５μｍ）について、ヘイズメーター（日本電色工業社製，ＮＤＨ２０００）を用いて、ＪＩＳ Ｋ７１３６：２０００に準じてヘイズ値（％）を測定した。結果を表１に示す。
【０１０２】
〔試験例３〕（粘着力の測定）
縦１００ｍｍ、横１００ｍｍ、厚さ０．７ｍｍの無アルカリガラス基板の片面に、厚さ１５５ｎｍのＩＴＯからなる透明導電膜が形成された透明導電膜付きガラス（ジオマテック社製，製品名「ＦＬＡＴ  ＩＴＯ膜付きガラス」）を、被着体として用意した。
【０１０３】
実施例または比較例で得られた粘着剤層付き偏光板を裁断し、２５ｍｍ幅、１００ｍｍ長のサンプルを作製した。このサンプルから剥離シートを剥がし、露出した粘着剤層を介して、上記被着体の透明導電膜に当該サンプルを貼付したのち、栗原製作所社製オートクレーブにて０．５ＭＰａ、５０℃で、２０分加圧した。その後、２３℃、５０％ＲＨの条件下で２４時間（１日）または１４日間放置してから、引張試験機（オリエンテック社製，テンシロン）を用い、剥離速度３００ｍｍ／ｍｉｎ、剥離角度１８０°の条件で粘着力（貼付１日後および貼付１４日後の粘着力；Ｎ／２５ｍｍ）を測定した。結果をそれぞれ表１に示す。
【０１０４】
〔試験例４〕（耐久性評価）
実施例または比較例で得られた粘着剤層付き偏光板を裁断し、１００ｍｍ×１００ｍｍの大きさのサンプルを作製した。サンプルとしては、粘着剤層付き偏光板作製（粘着剤層形成）から２３℃、５０％ＲＨの環境下にて７日間保管した後のものを用意した。このサンプルから剥離シートを剥がし、露出した粘着剤層を介して、試験例３と同じ被着体の透明導電膜に貼付したのち、栗原製作所製オートクレーブにて０．５ＭＰａ、５０℃で、２０分加圧した。
【０１０５】
その後、下記の耐久条件の環境下に投入し、５００時間後に１０倍ルーペを用いて、浮きや剥がれの有無を確認した。評価基準は以下の通りである。結果を表１に示す。
◎：浮きや剥がれが確認されなかった。
○：０．５ｍｍ以下の大きさの浮きや剥がれが確認された。
×：０．６ｍｍ以上の大きさの浮きや剥がれが確認された。
＜耐久条件＞
・８０℃ｄｒｙ
・６０℃，相対湿度９０％ＲＨ
【０１０６】
【表１】
2014152292.tif 000003
【０１０７】
表１から分かるように、実施例で得られた粘着剤層付き偏光板（粘着シート）は、透明導電膜に対する密着性および耐久性に優れていた。
【産業上の利用可能性】
【０１０８】
本発明の粘着剤および粘着シートは、透明導電膜、特にスズドープ酸化インジウム（ＩＴＯ）からなる透明導電膜と、光学部材、特に偏光板との接着に好適である。
【符号の説明】
【０１０９】
１Ａ，１Ｂ…粘着シート
１１…粘着剤層
１２，１２ａ，１２ｂ…剥離シート
１３…基材
【図１】
2014152292.tif 000004
【図２】
2014152292.tif 000005